(57)【要約】【課題】  ダストやスラッジなどの製造工程などの発生物を脱水した後に、成形することにより、適正な物性の成形体を製造する。【解決手段】  ダスト、スラッジ、または、スラリーの形態である複数の種類の粉体を混合する処理において、混合槽内で、当該粉体の水分を所定の範囲にコントロールすることにより調合して得たスラリーを濃縮槽に送り、ここでスラリーに凝集剤を添加することにより、濃縮スラリーを製造して、これを脱水機にかけて、脱水物を製造して、当該脱水物を貫通ノズルから押し出す方法で成形する。【選択図】  図１
2004306023.tif 000002
【特許請求の範囲】
【請求項１】
乾燥粉、スラッジ、または、スラリーの形態である複数の種類の粉体を混合して脱水し、更に成形する処理において、混合槽内で水分を所定範囲にコントロールすることにより調合して得た粉体のスラリーを濃縮槽に送り、ここで当該スラリーに凝集剤を添加して粉体を沈殿処理して濃縮スラリーを製造し、これを脱水機にかけて脱水物を製造して、当該脱水物を貫通ノズルから押し出す方法で成形することを特徴とする脱水物の成形方法。
【請求項２】
乾燥粉、スラッジ、または、スラリーの形態である複数の種類の粉体を混合して脱水し、更に成形する処理において、混合槽内で、当該粉体の化学成分、粒度分布、および、水分を所定の範囲にコントロールすることにより調合して得たスラリーを濃縮槽に送り、ここで当該スラリーに凝集剤を添加して当該スラリー中粉体を沈殿処理して所定の粉体濃度の濃縮スラリーを製造して、これを脱水機にかけて、脱水物を製造して、当該脱水物を貫通ノズルから押し出す方法で成形することを特徴とする請求項１に記載の脱水物の成形方法。
【請求項３】
脱水機として、濾布にスラリーの水を通過させて、粉体の脱水を行う方式の脱水機を使用することを特徴とする請求項１または請求項２のいずれかに記載の脱水物の成形方法。
【請求項４】
脱水機として、循環移動する濾布上にスラリーを流し、当該スラリーと当該濾布を１対の圧搾ロールで搾ることによって、当該スラリーの水を濾布から下方に濾過して脱水する型式の脱水機を用いることを特徴とする請求項３に記載の脱水物の成形方法。
【請求項５】
脱水機に供給するスラリー中の粉体容積比率を、平均粒子径（Ｄ）で求められる目標濃度値（Ａ）の０．６〜１倍の範囲とすることを特徴とする請求項３または請求項４のいずれかに記載の脱水物の成形方法。なお、目標濃度値は、Ａ＝93/(3.5＋logＲ)であり、Ａの単位は容積％、また、Ｄの単位はミクロンである。
【請求項６】
脱水機に供給するスラリーの液比重を、平均粒子径（Ｄ）と平均粉体比重（Ｒ）で求められる目標比重値（Ｂ）の０．８５〜１倍の範囲とすることを特徴とする請求項３または請求項４のいずれかに記載の脱水物の成形方法。ここに、目標比重値は、Ｂ＝［0.93/(3.5＋logＲ)］*(Ｄ−１)＋１であり、Ｂの単位はキログラム／リットル、Ｄの単位はミクロン、Ｒの単位はキログラム／リットルである。
【請求項７】
混合槽での粉体の容積比率を４〜１０％の範囲とすることを特徴とする請求項１乃至請求項６のいずれかに記載の脱水物の成形方法。
【発明の詳細な説明】
【技術分野】
【０００１】
本発明は、生産工程や水処理工程での発生物であるダストやスラリーなどを混合して、混合スラリーを製造してこれを脱水する技術に関する。特に、発生物をリサイクルする際に、粉体の混合のための技術である。
【背景技術】
【０００２】
鉄鋼業や化学工業などの種々の工業においては、湿式の反応槽や湿式除塵装置、水処理工程から発生したスラリーをシックナーなどで沈殿させたスラリーを処理している。場合によって、リサイクルなどのための原料混合の目的で、このスラリーに粉体を添加して混合処理なども行われている。特に、金属産業では、発生物である粉状の酸化金属と粉コークスなどを混合して、これを混合原料として、金属精錬の原料とするリサイクル処理が行われている。
湿式混合処理は、乾式で行うよりも均一混合性が良いため、スラリーを混合することが行われている。製造業で発生するスラリーの混合に使用されている例でいえば、微粉体の酸化鉄や酸化クロムの粉体と粉コークスをスラリー混合して、資源リサイクルのため、これらの混合処理によって製造した混合スラリーを脱水して、水分を調整し、その後に、ロータリーキルンで焼成還元して、金属鉄や金属クロムを製造する方法が行われている。また、この脱水物を押し出し式の成形装置で成形して、これを回転炉床式還元炉で還元する処理なども行われている。
このように、従来からも粉体を水中で攪拌混合して、均一なスラリーを製造することは、これを脱水することが行われてきた。この技術は、金属産業だけでなく、化学工業、窯業、各種鉱業などで実施されており、これらの製造工程やダスト処理工程で重要な処理方法である。
【０００３】
大量の粉体を混合する方法については、例えば、特開昭５６−２５９３４公報に示されるように、集塵ダストのスラリーを混合する方法がなされてきている。この方法では、単に、スラリーを製造すれば良いとの考えしかなく、その後の脱水処理のためのスラリー中粉体の濃度を調整することが十分になされていなかった。このため、スラリーの混合状態は適正にすることが可能であるが、このスラリーを脱水する際の条件を調整する技術が確立されておらず、脱水処理が上手く行われない問題があった。また、スラリーの脱水方法は、例えば、特開２００１−１７０４１９公報に示される方法がある。この方法では、スラリーの脱水方法としては、優れているものの、脱水前のスラリー調整が不十分であると、脱水物の水分が十分に低下しない問題や、処理速度が低下する問題があった。
【特許文献１】特開昭５６−２５９３４公報
【特許文献２】特開２００１−１７０４１９公報
【発明の開示】
【発明が解決しようとする課題】
【０００４】
特に、水分含有率、粒度分布、粒子の種類等の変動が大きい条件である、生産工程などから発生するダストやスラッジをリサイクルする際に、脱水と成形を行う混合には、スラリーの物性の変動により、脱水およびこの脱水物を使用した成形の成績が変化する問題があった。この結果、資源リサイクルに脱水と成形処理を用いる場合は、脱水後の水分等がリサイクル工程の目的値に合致しないことや、成形体の強度などが不十分な問題が起きていた。したがって、これらの問題を解決するための新しい技術が求められていた。
【課題を解決するための手段】
【０００５】
本発明は、前述の課題を解決するために鋭意検討の結果なされたものであり、その要旨とするところは以下の（１）から（７）の通りである。
（１）製造業の集塵機、反応槽、沈殿槽や、水処理設備の沈殿槽などからの発生物などである、乾燥粉体、スラッジ、または、スラリーの形態である複数の種類の粉体を混合槽４内で、混合する際に、当該粉体の水分を所定の範囲にコントロールして、攪拌混合する。更に、この方法で製造して得たスラリーを濃縮槽５に送り、ここで当該スラリーに凝集剤を添加することにより、スラリー中粉体を沈殿処理して所定の粉体濃度の濃縮スラリーを製造して、これを脱水機６にかけて、脱水物を製造して、これを押し出し型成形機７で成形することを特徴とする脱水物の成形方法。
（２）製造業の集塵機、反応槽、沈殿槽や、水処理設備の沈殿槽などからの発生物などである、乾燥粉体、スラッジ、または、スラリーの形態である複数の種類の粉体を混合槽４内で、当該粉体の化学成分、粒度分布、および、水分を所定の範囲にコントロールすることにより混合してスラリーを製造する。更に、このスラリーを濃縮槽５に送り、ここで当該スラリーに凝集剤を添加することにより、スラリー中粉体を沈殿処理して所定の粉体濃度の濃縮スラリーを製造して、これを脱水機６にかけて、脱水物を製造して、これを押し出し型成形機７で成形することを特徴とする（１）に記載の脱水物の成形方法。
（３）脱水機６として、濾過布にスラリーの水を通過させて脱水する型式の脱水機を用いることを特徴とする（１）または（２）のいずれかに記載の脱水物の成形方法。
（４）脱水機６として、循環移動する濾布１０上にスラリー１１を流し、スラリー１１と濾布１０を上圧搾ロール１２と下圧搾ロール１３で搾ることによって、スラリー１１の水を濾布１０から下方に濾過して脱水する型式の脱水機を用いることを特徴とする（３）に記載の脱水物の成形方法。
（５）脱水機６に供給するスラリー中の粉体容積比率を、平均粒子径（Ｄ）で求められる目標値（Ａ）の０．６〜１倍の範囲とすることを特徴とする（３）または（４）に記載の脱水物の成形方法。なお、目標濃度値は、Ａ＝93/(3.5＋logＲ)であり、Ａの単位は容積％、Ｄの単位はミクロン、Ｒの単位はキログラム／リットルである。
（６）脱水機６に供給するスラリーの液比重を、平均粒子径（Ｄ）と平均粉体比重（Ｒ）で求められる目標比重値（Ｂ）の０．８５〜１倍の範囲とすることを特徴とする（３）または（４）に記載の脱水物の成形方法。ここに、目標比重値は、Ｂ＝［0.93/(3.5＋logＲ)］*(Ｄ−１)＋１であり、Ｂの単位はキログラム／リットル、Ｄの単位はミクロン、Ｒの単位はキログラム／リットルである。
（７）混合槽４での粉体の容積比率を５〜１５％の範囲とすることを特徴とする（１）乃至（６）のいずれかに記載の脱水物の成形方法。
【発明の効果】
【０００６】
本発明の方法を用いて、ダストやスラッジなどの製造工程などの発生物を脱水した後に、成形することにより、適正な物性の成形体を製造することができる。本発明の方法を用いることにより、脱水物の成形体を還元炉や焼成炉の原料とすることができる。
【発明を実施するための最良の形態】
【０００７】
本発明の方法を実施する装置として、製鉄業の酸化鉄などを含む発生物をリサイクルするための装置の構成を図１に示す。バグフィルター式集塵機などから集められたダストをダストビン１に入れる。水分が１５〜５０質量％程度のスラッジは、スラッジピット２に入れる。水分が５０〜９８質量％程度のスラリーは、スラリーピット３に入れる。これらの粉体は、一般的には、０．３〜２００ミクロン程度の粒子から構成されており、平均粒子径は、１〜５０ミクロン程度である。これらの原料を適量づつ、混合槽４に入れて、攪拌することにより、均質に混合する。この際に、還元処理などによるリサイクルを目標とする場合は、化学成分に調整する。例えば、酸化鉄の還元処理の場合は、混合粉体の酸化鉄と炭素の比率を適切な範囲とする。実際の混合しょりでは、この化学成分を調整するための配合条件を満たすとともに、脱水と成形が容易にできる粒度分布とする。粒度分布が短時間に大きく変化すると、脱水機での脱水処理速度や処理後水分が変動するために、粒度分布の調整を行うことは、効率的な脱水には重要な条件である。
【０００８】
以上の条件のもとで、可能な範囲で、混合物の含有水分を目標とする範囲に調整する。ここで目標水分は、混合操作が効率的に行える水分範囲であり、効率の良い条件は、水容積比率が８５〜９５％である。つまり、粉体容積比率では、５〜１５％である。１５容積％以上の粉体が含まれる場合は、スラリー粘性が高くなりすぎて、攪拌の混合効率が低下するためである。また、粉体の容積比率が５％以下であると、次工程の濃縮操作の効率が低下するためである。ここで、目標とする水分よりも高い場合は、水を添加して粉体比率を調整する。また、目標よりの水分が多いが、目標と実績の差が小さい場合は、そのままとする。（若干効率が悪いが、次工程である濃縮工程で調整する）ただし、目標から大きく外れる場合は、化学成分的に混合物と類似の乾燥粉体を添加する。
上記に説明した混合槽４内部でのスラリーの粉体比率では、脱水機６での脱水効率が低いため、このスラリーを濃縮槽５に供給して、ここで、凝集剤を添加して濃縮する。一般的な凝集剤は、ノニルフェノール系高分子やポリアクリル酸系高分子である。濃縮槽５の下部から濃縮されたスラリーを抜き、上部からは希薄溶液を抜く。
この際の適正な濃縮スラリー濃度は、脱水機６へのスラリー液送が安定して行われるスラリー粘性を実現できる濃度であり、かつ、脱水機６での脱水処理が効率的に行われる条件である。本発明者らは、この適正な濃縮スラリー濃度は平均粒子径に影響されるものであることを解明した。つまり、粒子径が小さい場合は、水の抜けが悪いため、より粒子比率が高いスラリーが必要であり、また、粒子径が大きければ、スラリーの粒子濃度が低くとも良い。
【０００９】
本発明者らは、種々の実験の結果、スラリーに含まれる粒子の平均粒子径と、脱水のために適正なスラリー粒子濃度の関係を調査した結果、平均粒子径の増加に伴い適正なスラリー粒子濃度が減少することを見出した。この関係を定量的に示すと、以下の関係となる。目標濃度値（Ａ）は93/(3.5＋logＲ)以下とすることが良い。ここで、Ａの単位は容積％、Ｄは粒子の平均粒径で、単位はミクロンである。この濃度であれば、濃縮槽５から脱水機６に送る配管中でのスラリー詰まりは起きない。また、Ａに近いスラリー濃度であれば、脱水機６での脱水効率も良い。
特に、濾布にスラリーの水を通過させることにより脱水する形式の脱水機６では、Ａの濃度値に近い粒子濃度のスラリーを用いることにより、スラリー脱水を効率的に行うことができる。本発明者らの研究では、Ａ値の６０％の容積％までの粒子濃度のスラリーであれば、脱水機６での生産性と脱水物の水分が良好な範囲に留まることを見出した。したがって、濃縮スラリーの粒子濃度は、93/(3.5＋logＲ)の０．６〜１倍の範囲であることが良い。
【００１０】
濃縮槽５での実際の粒子濃度調整には、次の方法が代表的である。この方法は、スラリー濃度計８を用いて、濃縮槽５から出たスラリーの粒子濃度を測定して、これをもとに、濃縮槽５で添加する凝集剤の比率を決定する。スラリー濃度計８は超音波濃度計などを用いることが良い。更に、濃縮前のスラリーの粒子濃度も測定して、これをもとに凝集剤比率を調整することを行えば、更に、精度の良い処理が行える。
また、第二の方法としては、スラリー中の粉体比率の測定が困難である場合などは、濃縮後のスラリー比重を測定して、これを目標範囲の調整することも有効な方法もある。スラリー濃度計８の換わりに、スラリー比重計を用いて、スラリー比重を測定して、これを目的の範囲内に入れるように、濃縮槽５での凝集剤の添加比率を決定する。この際の目標範囲（Ｂ）は、［0.93/(3.5＋logＲ)］*(Ｄ−１)＋１の０．８５〜１倍である。ただし、Ｄは粒子の平均の真比重（キログラム／リットル）である。この範囲であれば、前出の濃縮スラリー粒子濃度の目標範囲と一致する。なお、脱水物をリサイクル原料として、鉄や非鉄金属などの生産の原料として使用する場合は、脱水機６は、図２に示す型式の脱水機が望ましい。この脱水機では、スラリーノズル９から、循環移動する濾布１０上にスラリー１１を流し、スラリー１１と濾布１０を上圧搾ロール１２と下圧搾ロール１３で搾ることによって、スラリー１１の水を濾布１０から下方に濾過して脱水する型式の脱水機を用いることが望ましい。なお、濾布は複数のガイドロール１４に保持されながら、循環しており、洗浄ノズル１５からの噴出水によって、洗浄される。この型式の脱水機では、スラリーの粒子濃度が低くなると、生産性が悪化すると同時に脱水物の水分が上昇する問題が顕著であることから本発明の方法は、特に、有効である。この方法で脱水した脱水物の水分は低位で安定しいるとともに、脱水物がフレーク状であることから、搬送しやすい利点もあり、脱水物を押し出し式成形機７に搬送することが容易となる。
【００１１】
以上の方法で製造した脱水物を押し出し式成形装置７に供給して、成形体を製造する。本発明に用いる押し出し式成形機は、幾つかの型式があるが、スクリュー押し出し式やリングダイ式のものが良い。代表的な装置として、図３に、スクリュー押し出し式成形機の概略図を示す。スクリュー押し出し式成形機は樽型のケーシング１７とこれの内部にあるスクリュー軸１８とスクリューブレード１９を用いて、供給口１６から脱水物を供給してこれを貫通ノズル２０から押し出す成形機である。また、リングダイ式とは、回転する円筒の側面に貫通ノズルが開けてあり、押し出しローラーで粉体をこの貫通ノズルから押し出す成形機である。
上記に示した脱水条件であれば、押し出し成形機７にとって適正な脱水物となる。押し出し成形機７では、安定したノズル内の湿潤粒子の通過が容易に行える条件を満たす脱水物の水分値が得られる。また、図２に示される型式の脱水機やフィルタープレス式脱水機を使用して、かつ、本発明の方法を用いれば、脱水物の水分が３５〜５０容積％となる。この脱水物を使用して、押し出し式成形装置７で製造した成形体は、１メートル程度の落下においても割れることがなく、また、搬送中のコンベア表面への付着も無い。以上の理由から、本発明で製造した成形体は種々の用途に使用できる。例えば、これをガス加熱式の焼結炉や回転炉床式還元炉の原料として使用することができる。
【実施例】
【００１２】
本発明の方法を図１に示す装置で行った操業の例を実施例に示す。脱水機６は、図２に示されるものであり、また、押し出し成形装置７は、図３に示されるものである。使用したダスト、スラッジ、スラリーは以下のものであった。ダストは平均粒子径４ミクロン、水分２質量％、粒子真比重４．１キログラム/リットルであった。スラッジは平均粒子径７ミクロン、水分３５質量％、粒子真比重３．５キログラム/リットルであった。スラリーは平均粒子径１３ミクロン、水分８８質量％、粒子真比重３．１キログラム/リットルであった。また、化学成分は、表１に示すとおりである。
【表１】
2004306023.tif 000003
＜実施例１＞
【００１３】
この処理では、混合槽４での目標値は、水分が８０〜８４質量％、酸化鉄比率が５５〜６５質量％、炭素比率が１３〜１７質量％であった。また、平均粒径は７〜１０ミクロンであった。この目標に対して、ダストを２０質量、スラッジを４５質量％、また、スラリーを３５質量％（ドライベース）の比率で混合した。この結果、混合槽４内部での混合スラリーは、平均粒径８．５ミクロン、水分７７質量％、酸化鉄５７質量％、炭素１５．５質量％であった。この混合スラリーは、水分が目標値よりも低かったことから、水を添加して水分８０質量％（水分容積比率９３％、粒子容積比率７％）とした。この混合スラリーを良く攪拌した後に、濃縮槽５に供給した。
この処理では、平均粒径から計算される目標スラリー粒子濃度（Ａ）は２０容積％であり、本発明の適正なスラリーの粒子濃度範囲は１３〜２１容積％であった。そこで、レーザー式スラリー濃度計を用いて、濃縮後のスラリー中粒子濃度を測定して、この値をもとに凝集剤の添加率を決定して、スラリー中の粒子濃度を１６〜１９容積％となるように制御した。また、この時のスラリー比重の目標値（Ｂ）は１．５２キログラム／リットルであり、その適正範囲は１．２９〜１．５２キログラム／リットルであった。この時の液比重計で測定したスラリー比重は１．３５〜１．４５キログラム／リットルであった。
この濃縮操作の結果、脱水機６での生産性は３．５トン／時と極めて高く、脱水物の水分は２０〜２２質量％と安定していた。また、この脱水物を押し出し式成形装置７で成形したところ、ベルトコンベア表面に付着しない良好な硬さのものであった。この成形体を回転炉床式還元炉で１３００℃の高温還元したところ、成形体の形状と化学成分が適正であったことから、金属化率が７７％であり、また、高強度の還元鉄の粒状物が製造できた。＜実施例２＞
【００１４】
この処理では、表２に示される原料を用いた。粒子径の細かい粉体の成形体を製造することが目的であったため、目標の平均粒径は６〜８ミクロンであった。このような細かい粒子を良好に混合するため、混合槽４での目標の水分を８０〜８５質量％と高くした。また、酸化鉄比率の目標は６０〜６５質量％、炭素比率は１０質量％であった。
【表２】
2004306023.tif 000004
この目標に対して、ダスト１を５５質量％、スラッジ１を３０質量％、また、スラリー１を１５質量％（ドライベース）の比率で混合した。この結果、混合槽４内部での混合スラリーは、平均粒径７．１ミクロン、粒子真比重４．３キログラム／リットル、水分７５質量％、酸化鉄６４質量％、炭素１０質量％であった。混合時の水分が低かったので、水を添加して、水分を８２質量％（粒子５容積％）となった。
この処理では、平均粒径から計算される目標スラリー粒子濃度（Ａ）は２１容積％であり、本発明の適正なスラリーの粒子濃度範囲は１３〜２１容積％であった。また、この時のスラリー比重の目標値（Ｂ）は１．７０キログラム／リットルであり、その適正範囲は１．４４〜１．７０キログラム／リットルであった。濃縮前のスラリー比重を液比重計で測定して、これをもとに、濃縮槽５での凝集剤の添加量を求めて、濃縮後のスラリー比重を１．５５〜１．７０キログラム／リットルに制御した。
この濃縮操作の結果、脱水機６での生産性は３．６トン／時と高く、脱水物の水分は２２〜２４質量％と安定していた。また、この脱水物を押し出し式成形装置７で成形したところ、ベルトコンベア表面に付着しない良好な硬さのものであった。この成形体をトンネル焼結炉で１０００℃の高温還元したところ、高強度の酸化鉄と炭素を含むの粒状の焼結体を製造できた。
＜実施例３＞
【００１５】
この処理では、表２のダスト２、スラッジ２とスラリー２を用いて、混合スラリーを製造して、これを原料として、成形体を製造した。目標の平均粒径は１２〜１４ミクロンであった。混合槽４での目標の水分を８０質量％とした。また、酸化鉄比率の目標は５０〜５５質量％、炭素比率は１８〜２２質量％であった。
この目標に対して、ダスト２を１５質量、スラッジ２を４０質量％また、スラリー２を４５質量％（ドライベース）の比率で混合した。この結果、混合槽４内部での混合スラリーは、平均粒径１３．９ミクロン、粒子真比重３．７キログラム／リットル、水分８質量％（粒子４容積％）、酸化鉄５９質量％、炭素１４質量％であった。水分は目標範囲内よりも高かったが、そのままで調合した。
この処理では、平均粒径から計算される目標スラリー粒子濃度（Ａ）は２０容積％であり、本発明の適正なスラリーの粒子濃度範囲は１２〜２０容積％であった。また、この時のスラリー比重の目標値（Ｂ）は１．５５キログラム／リットルであり、その適正範囲は１．３２〜１．５５キログラム／リットルであった。濃縮前のスラリー比重を液比重計で測定して、これをもとに、濃縮槽５での凝集剤の添加量を求めて、濃縮後のスラリー比重を１．４５〜１．５５キログラム／リットルに制御した。
この濃縮操作の結果、粒子が粗く、実施例１または２よりも脱水が容易なスラリーであったため、脱水機６での生産性は４．５トン／時と高く、脱水物の水分は１８〜２１質量％と低位に安定していた。また、この脱水物を押し出し式成形装置７で成形したところ、ベルトコンベア表面に付着しない良好な硬さのものであった。この成形体を乾燥して、電気式還元炉のトンネル焼結炉で、溶融還元して、溶融鉄を製造した。
＜比較例１＞
【００１６】
実施例１と同じ配合で、混合スラリーを製造して、これをそのまま脱水機６で脱水したところ、このスラリーの粒子濃度が７容積％と本発明の適正な範囲を下回っていたことから、脱水処理に問題があった。つまり、生産性は１．８トン／時と低く、また、脱水物の水分も２５〜２８質量％と高かった。この脱水物を押し出し式成形装置７で成形したところ、水分過多により、成形体が柔らかく、かつ、付着性の高いものであった。この成形体はベルトコンベア表面に付着しやすく、搬送での問題が生じた。この成形体を回転炉床式還元炉で１３００℃の高温還元したところ、成形体の水分が過多であったことが原因で、炉内で成形体が爆裂して、正常な操業ができなかった。
＜比較例２＞
実施例１と同じ配合で混合スラリーを製造して、これを濃縮槽５で、スラリーの粒子濃度を目標値（Ａ：２１容積％）よりも高い、２４容積％として、脱水機６に送ったところ、配管内の流動性が悪く、脱水機６へのスラリー供給が脈動して、安定した脱水処理が継続できなかった。
【図面の簡単な説明】
【００１７】
【図１】本発明を行うためのスラリーを混合し、脱水した後に、成形する装置の概略図である。
【図２】本発明を行う脱水機の１例を示すものである。
【図３】本発明を行う押し出し成形機の１例を示すものであり、型式はスクリュー押し出し式のものである。
【符号の説明】
【００１８】
１     ダストビン
２     スラッジピット
３     スラリーピット
４     混合槽
５     濃縮槽
６     脱水機
７     押し出し成形装置
８     スラリー濃度計
９     スラリーノズル
１０   濾布
１１   スラリー
１２   上圧搾ロール
１３   下圧搾ロール
１４   ガイドロール
１５   洗浄ノズル
１６   供給口
１７   ケーシング
１８   スクリュー軸
１９   スクリューブレード
２０   貫通ノズル
【図１】
2004306023.tif 000005
【図２】
2004306023.tif 000006
【図３】
2004306023.tif 000007